СПОСОБ ОБОГАЩЕНИЯ ТОПЛИВА И ПРИСАДКА-УЛУЧШИТЕЛЬ ТОПЛИВА

1. Способ понижения содержания углерода в золе топки, включающий операцию нагревания углеродного топлива в топке в присутствии присадки-улучшителя топлива, содержащей по меньшей мере один оксид металла, выбранный из следующей группы: оксид железа, оксид кальция, диоксид кремния, оксид магния и оксид алюминия, при этом средний размер частиц присадки-улучшителя топлива находится в пределах 1-100 мкм.
2. Способ по п.1, в котором средний размер частиц присадки-улучшителя топлива находится в пределах 1-80 мкм.
3. Способ по п.1, в котором размер частиц присадки-улучшителя топлива уменьшают путем тонкого перемалывания.
4. Способ по п.1, в котором процент замещения топлива присадкой-улучшителем топлива составляет 2,5-33 мас.%.
5. Способ по п.1, в котором в качестве углеродного топлива используют ископаемое топливо.
6. Способ по п.5, в котором ископаемое топливо - это каменный уголь.
7. Способ по п.6, в котором перед введением в топку каменный уголь подвергают измельчению.
8. Состав присадки-улучшителя топлива, содержащий по меньшей мере один оксид металла, выбранный из следующей группы: оксид железа, оксид кальция, диоксид кремния, оксид магния и оксид алюминия, при этом средний размер частиц присадки-улучшителя топлива находится в пределах 1-100 мкм.
9. Состав присадки-улучшителя топлива по п.8, в котором средний размер частиц присадки-улучшителя топлива находится в пределах 1-80 мкм.
10. Состав присадки-улучшителя топлива по любому из п.8 или 9, в котором размер частиц уменьшен путем тонкого перемалывания.
11. Способ получения пуццолана, включающий операцию нагревания углеродного топлива в присутствии в топке присадки-улучшителя топлива, содержащей по меньшей мере один оксид металлов, выбранный из следующей группы: оксид железа, оксид кальция, диоксид кремния, оксид магния и оксид алюминия, при этом средний размер частиц присадки-улучшителя топлива находится в пределах 1-100 мкм, а также операцию извлечения золы из топки.
12. Способ получения вяжущей композиции, включающий операцию нагревания в топке углеродного топлива в присутствии присадки-улучшителя топлива, содержащей по меньшей мере один оксид металла, выбранный из следующей группы: оксид железа, оксид кальция, диоксид кремния, оксид магния и оксид алюминия, при этом средний размер частиц присадки-улучшителя топлива находится в пределах 1-100 мкм, а также операцию извлечения золы из топки и операцию перемешивания золы с гидроксидом кальция.
13. Способ повышения эффективности топлива в процессе его сжигания, включающий операцию замещения некоторой части углеродного топлива, подлежащего сжиганию, присадкой-улучшителем топлива, содержащей по меньшей мере один оксид металла, выбранный из следующей группы: оксид железа, оксид кальция, диоксид кремния, оксид магния и оксид алюминия.
14. Способ по любому из пп.11-13, в котором средний размер частиц присадки-улучшителя топлива находится в пределах 1-80 мкм.
15. Способ по любому из пп.11-13, в котором размер частиц присадки-улучшителя топлива уменьшают путем тонкого перемалывания.
16. Способ по любому из пп.11-13, в котором доля замещения топлива присадкой-улучшителем топлива составляет 2,5-33 мас.%.
17. Способ по любому из пп.11-13, в котором углеродное топливо - это ископаемое топливо.